【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
（ａ）ポリエーテル架橋を含まない架橋シリコーンポリマーネットワーク及び
（ｂ）膨張量のアルキルトリシロキサンを含み、
前記ポリエーテル架橋を含まない架橋シリコーンポリマーネットワークが前記アルキルトリシロキサンによって膨張して第１シリコーン組成物を形成し、前記第１シリコーン組成物が、前記ポリエーテル架橋を含まない架橋シリコーンポリマーネットワーク及びアルキルトリシロキサン以外の直鎖状シリコーン液を含む第２シリコーン組成物に存在する固形含量より低い固形含量を有し、それにより、前記第２シリコーン組成物と第１シリコーン組成物とが同等の粘性を有する第１シリコーン組成物。
【請求項２】
前記ポリエーテル架橋を含まない架橋シリコーンポリマーネットワークが、
少なくとも１つのシリルヒドリド部分を含むシリコーンと少なくとも１つの２〜１０の炭素原子数の一価の不飽和炭化水素基の自己反応、
オルガノ水素ポリシロキサン並びにオレフィン系不飽和ポリシロキサン及び／又はアルケニル樹脂の反応、
シラン官能性シリコーンの付加生成物、
少なくとも１つのシリコーンと下記のうちの１つのシリコーン縮合物：尿素モノマー又はメラミンモノマー及びホルムアルデヒドモノマーから形成されるアミノ樹脂、フルフリルアルコールモノマーの重合により調製されるフランポリマー、ジアルデヒドモノマー及びジアルコールモノマーから形成されるポリアセタールポリマー、アルキルブロマイドモノマー及び硫化カリウムモノマーから形成されるポリ（アルキレンスルフィド）ポリマー、二塩基酸モノマー及びジアミンモノマーから形成されるポリアミドポリマー、ジアミンモノマー及び二ハロゲン化モノマーから形成されるポリアミン、二水素化物モノマー及びヒドラジンモノマーから形成されるポリアミノトリアゾールポリマー、二塩基酸モノマーの重合から形成されるポリ無水物、ジオールモノマー及びホスゲンモノマーから形成されるポリカーボネート、フェニルジエステルモノマー及びジヒドラジンモノマーから形成されるポリヒドラジドポリマー、四酸のモノマー及びジアミンモノマーから形成されるポリイミド、テトラカルボニルモノマー及びジアミンモノマーから形成されるポリキノキサリンポリマー、単糖モノマーの重合から形成される多糖類、二ハロゲン化モノマー及びポリスルフィドモノマーから形成されるポリスルフィドポリマー、ジアミンモノマー及びホスゲンモノマーから形成されるポリ尿素、アミノ酸モノマーの重合から形成されるタンパク質ポリマー、ジハロアルキルシランモノマー及び水から形成されるシリコーン、二官能性酸性モノマー及び二官能性アルコールモノマーから形成されるポリエステル、
ジイソシアナトモノマー及びポリオールモノマーの段階反応重合及びその縮合重合物の段階反応重合並びにそれらの組合せのうちの少なくとも１つから形成され、
前記架橋シリコーンポリマーネットワークがポリエーテル架橋を含むポリマーを生じない請求項１記載の第１シリコーン組成物。
【請求項３】
前記ポリエーテル架橋を含まない架橋シリコーンポリマーネットワークが、
ＭａＭＨｂＭｖｉｃＭ’’ｄＭ＊ｅＤｆＤＨｇＤｖｉｈＤ’’ｉＤ＊ｊＴｋＴＨＬＴｖｉｍＴ’’ｎＴ＊ｏＱｐ
（式中、Ｍ＝Ｒ１Ｒ２Ｒ３ＳｉＯ１／２、
ＭＨ＝Ｒ４Ｒ５ＨＳｉＯ１／２、
Ｍｖｉ＝Ｒ６Ｒ７Ｒ８ＳｉＯ１／２、
Ｍ’’＝Ｒ９Ｒ１０Ｒ’’ＳｉＯ１／２、
Ｍ＊＝Ｒ１１Ｒ１２Ｒ＊ＳｉＯ１／２、
Ｄ＝Ｒ１３Ｒ１４ＳｉＯ２／２、
ＤＨ＝Ｒ１５ＨＳｉＯ２／２、
Ｄｖｉ＝Ｒ１６Ｒ１７ＳｉＯ２／２、
Ｄ’’＝Ｒ１８Ｒ’’ＳｉＯ２／２、
Ｄ＊＝Ｒ１９Ｒ＊ＳｉＯ２／２、
Ｔ＝Ｒ２０ＳｉＯ３／２、
ＴＨ＝ＨＳｉｏ３／２、
Ｔｖｉ＝Ｒ２１ＳｉＯ３／２、
Ｔ’’＝Ｒ’’ＳｉＯ３／２、
Ｔ＊＝Ｒ＊ＳｉＯ３／２及び
Ｑ＝ＳｉＯ４／２であり、
式中、Ｒ１、Ｒ２、Ｒ３、Ｒ１３、Ｒ１４及びＲ２０はそれぞれ独立に１〜６０の炭素原子数の一価の炭化水素基であり、Ｒ４、Ｒ５及びＲ１５はそれぞれ独立に１〜６０の炭素原子数の一価の炭化水素基又は水素であり、Ｒ６は２〜１０の炭素原子数の一価の不飽和炭化水素基であり、Ｒ７及びＲ８はそれぞれ独立に１〜６０の炭素原子数の一価の炭化水素基であり、Ｒ１６は２〜１０の炭素原子数の一価の不飽和炭化水素基であり、Ｒ１７は１〜６０の炭素原子数の一価の炭化水素基であり、Ｒ２１は２〜１０の炭素原子数の一価の不飽和炭化水素基であり、Ｒ９、Ｒ１０、及びＲ１８は独立に１〜６０の炭素原子数の一価の炭化水素基又はＲ’’であり、各Ｒ’’は独立に１〜６０の炭素原子数の一価のアルコキシ基であり、Ｒ１１、Ｒ１２、及びＲ１９は独立に１〜２００の炭素原子数の一価の炭化水素基又はＲ＊であり、各Ｒ＊は独立に１〜２００の炭素原子を有し、１つ以上のエーテル部分を含む一価のエーテル基であり、化学量論を示す下付文字ａ、ｂ、ｃ、ｄ、ｅ、ｆ、ｇ、ｈ、ｉ、ｊ、ｋ、Ｌ、ｍ、ｎ、ｏ及びｐは０又は正の数であり、但しａ＋ｂ＋ｃ＋ｄ＋ｅ＞１、ｂ＋ｇ＋Ｌ≧１及びｃ＋ｈ＋ｍ≧１である）の反応生成物を含み、
及び／又は反応生成物はまた、任意に１〜２０００の炭素原子を含むアルケニル樹脂との反応を含み、反応生成物がポリエーテル架橋を含むポリマーを生じない請求項１記載の第１シリコーン組成物。
【請求項４】
第１シリコーン組成物が、所定の架橋構造及び所定の架橋密度を有し、第１シリコーン組成物の前記低い固形含量が、第１シリコーン組成物と同等の架橋構造及び同等の架橋密度を有する第２シリコーン組成物の固形含量より少なくとも１０％低く、第１シリコーン組成物が１０，０００センチストークス超の粘性を有する請求項１記載の第１シリコーン組成物。
【請求項５】
第１シリコーン組成物が、所定の架橋構造及び所定の架橋密度を有し、第１シリコーン組成物の前記低い固形含量が、第１シリコーン組成物と同等の架橋構造及び同等の架橋密度を有する第２シリコーン組成物の固形含量より少なくとも２５％低く、第１シリコーン組成物が１００，０００センチストークス超の粘性を有する請求項１記載の第１シリコーン組成物。
【請求項６】
第１シリコーン組成物が、所定の架橋構造及び所定の架橋密度を有し、第１シリコーン組成物の前記低い固形含量が、第１シリコーン組成物と同等の架橋構造及び同等の架橋密度を有する第２シリコーン組成物の固形含量より少なくとも４０％低く、第１シリコーン組成物が２００，０００センチストークス超の粘性を有する請求項１記載の第１シリコーン組成物。
【請求項７】
前記ポリエーテル架橋を含まない架橋シリコーンポリマーネットワークが、
（Ｉ）以下の式：
ＭＨｂＤｆＤＨｇＭ２−ｂ
（式中、Ｍ、ＭＨ、Ｄ及びＤＨは上記と同様に定義され、化学量論を示す下付文字ｂ、ｆ、及びｇは０又は正の数であり、但しｆは１０〜５０の数であり、ｇは０〜５０の数であり、ｂは０〜２の数であり、但しｂ＋ｇは１〜１００である）を含む化合物と、
（ＩＩ）アルケニル樹脂
の反応生成物を含む請求項１記載の第１シリコーン組成物。
【請求項８】
式（Ｉ）の化合物がＭＤ２０ＤＨ３Ｍを含み、式（ＩＩ）の化合物が１，５−ヘキサジエンを含む請求項７記載の第１シリコーン組成物。
【請求項９】
前記ポリエーテル架橋を含まない架橋シリコーンポリマーネットワークが、
（Ｉ）以下の式：
ＭＨｂＤｆＤ＊ｊＤＨｇＭ２−ｂ
（式中、ＭＨ、Ｄ、Ｄ＊、ＤＨ及びＭは上記と同様に定義され、化学量論を示す下付文字ｂ、ｆ、ｊ及びｇは０又は正の数であり、但しｆは０又は１〜５００の数であり、ｊは０．１〜１０の数であり、ｇは０〜５０の数であり、ｂは０〜２の数であり、但しｂ＋ｇは１〜１００である）を含む化合物と、
（ＩＩ）ＭｖｉｃＤｆＤｖｉｈＭ２−ｃ及び／又は２〜２０００の炭素原子数のアルケニル樹脂
（式中、Ｍｖｉ、Ｄ、Ｄｖｉ及びＭは上記と同様に定義され、化学量論を示す下付文字ｃ、ｆ、及びｈは０又は正の数であり、但しｆは１〜３００の数であり、ｈは０〜２０の数であり、ｃは０〜２の数であり、但しｃ＋ｈは１〜２２の数である）
の反応生成物を含んでいてもよい請求項１記載の第１シリコーン組成物。
【請求項１０】
式（Ｉ）の化合物がＭＤ２４Ｄ＊０．３ＤＨ３．７Ｍを含み、式（ＩＩ）の化合物がＭｖｉＤ２０Ｍｖｉを含む請求項９記載の第１シリコーン組成物。
【請求項１１】
式（Ｉ）の化合物がＭＤ１００Ｄ＊１．２５ＤＨ５．４Ｍを含み、式（ＩＩ）の化合物が１，５−ヘキサジエンを含む請求項９記載の第１シリコーン組成物。
【請求項１２】
前記ポリエーテル架橋を含まない架橋シリコーンポリマーネットワークが、
（Ｉ）以下の式：
ＭＨｂＱｐＭ２−ｂ
（式中、ＭＨ、Ｑ及びＭは上記と同様に定義され、化学量論を示す下付文字ｂ及びｐは０又は正の数であり、但しｐは≧１の数であり、ｂは１〜２の数であり、但しｂ＋ｐは２〜２０の数である）を含む化合物と、
（ＩＩ）ＭｖｉｃＤｆＤｖｉｈＭ２−ｃ
（式中、Ｍｖｉ、Ｄ、Ｄｖｉ、及びＭは上記と同様に定義され、化学量論を示す下付文字ｃ、ｆ及びｈは０又は正の数であり、但しｆは０又は１〜１２００の数であり、ｈは０〜２０の数であり、ｃは０〜２の数であり、但しｃ＋ｈは１〜２２の数である）
の反応生成物を含む請求項１記載の第１シリコーン組成物。
【請求項１３】
式（Ｉ）の化合物がＭＨ２Ｑを含み、式（ＩＩ）の化合物がＭｖｉＤ８９７Ｍｖｉを含む請求項１２記載の第１シリコーン組成物。
【請求項１４】
前記ポリエーテル架橋を含まない架橋シリコーンポリマーネットワークが、
（Ｉ）以下の式：
ＭＨｂＤｆＤ’’ｉＤＨｇＭ２−ｂ
（式中、Ｍ、ＭＨ、Ｄ、Ｄ’’及びＤＨは上記と同様に定義され、化学量論を示す下付文字ｂ、ｆ、ｉ及びｇは０又は正の数であり、但しｆは０〜５００の数であり、ｉは０又は１〜２０の数であり、ｇは０〜２０の数であり、ｂは０〜２の数であり、但しｂ＋ｇは１〜１００の数である）を含む化合物と、
（ＩＩ）ＭｖｉｃＤｆＤｖｉｈＭ２−ｃ
（式中、Ｍｖｉ、Ｄ、Ｄｖｉ、及びＭは上記と同様に定義され、化学量論を示す下付文字ｃ、ｆ及びｈは０又は正の数であり、但しｆは０〜５００の数であり、ｈは０〜２０の数であり、ｃは０〜２の数であり、ｃ＋ｈは１〜２２の数である）
の反応生成物を含む請求項１記載の第１シリコーン組成物。
【請求項１５】
式（Ｉ）の化合物がＭＤ２４．５ＤＨ３．５Ｍを含み、式（ＩＩ）の化合物がＭｖｉＤ２０Ｍｖｉを含む請求項１４記載の第１シリコーン組成物。
【請求項１６】
式（Ｉ）の化合物がＭＤ３２Ｄ’’３ＤＨ６Ｍを含み、式（ＩＩ）の化合物がＭｖｉＤ２０Ｍｖｉを含む請求項１４記載の第１シリコーン組成物。
【請求項１７】
少なくとも１つのアルキルトリシロキサン（ｂ）材料が、式（Ａ）で表されるポリオルガノシロキサンのアルキル化から得られる請求項１記載の第１シリコーン組成物
ＭＤＨＭ        （Ａ）
（式中、Ｍ＝ＲＡＲＢＲＣＳｉＯ１／２及びＤＨ＝ＲＤＨＳｉＯ２／２であり、ＲＡ、ＲＢ、及びＲＣは独立に１〜６０の炭素原子数の一価の炭化水素基であり、ＲＤは１〜６０の炭素原子数の一価の炭化水素基又は水素である）。
【請求項１８】
少なくとも１つのアルキルトリシロキサン（ｂ）が以下の式で表される請求項１記載の第１シリコーン組成物
Ｍ∧Ｄ∧ｒＭ
（式中、Ｍ又はＭ∧＝ＲＦＲＧＲＩＳｉＯ１／２及び
Ｄ∧＝ＲＪＲＫＳｉＯ２／２であり、
各ＲＦ、各ＲＧ及び各ＲＩは独立に１〜６０の炭素原子数の一価の炭化水素基であり、それによりＭ及びＭ∧が異なってもよく、ＲＪ及びＲＫは独立に２〜６０の炭素原子数の一価の炭化水素基であり、化学量論を示す下付文字ｒは正の数であり、但しＤ∧のケイ素原子が水素、メチル及びポリエーテル以外であるペンダント基を有し、ｒは１である）。
【請求項１９】
少なくとも１つのアルキルトリシロキサンが、エチルトリシロキサン、オクチルトリシロキサン、ヘキシルトリシロキサン及びそれらの組合せからなる群から選択される直鎖状アルキルトリシロキサンである請求項１記載の第１シリコーン組成物。
【請求項２０】
少なくとも１つのアルキルトリシロキサンが、１，１，１，３，５，５，５−ヘプタメチル−３−エチルトリシロキサン、１，１，１，３，５，５，５−ヘプタメチル−３−オクチルトリシロキサン、１，１，１，３，５，５，５−ヘプタメチル−３−ヘキシルトリシロキサン、オクタメチルトリシロキサン、３−ペンチル−１，１，１，３，５，５，５−ヘプタメチルトリシロキサン、１−ヘキシル−１，１，３，３，５，５，５−ヘプタメチルトリシロキサン、１，１，１，３，３，５，５−ヘプタメチル−５−オクチルトリシロキサン、１，１，１，３，５，５，５−ヘプタメチル−３−オクチルトリシロキサン、１，１，１，３，５，５，５−ヘプタメチル−３−ヘキシルトリシロキサン、１，１，３，３，５，５−ヘキサメチル−１，５−ジプロピルトリシロキサン、３−（１−エチルブチル）−１，１，１，３，５，５，５−ヘプタメチルトリシロキサン、１，１，１，３，５，５，５−ヘプタメチル−３−（１−メチルペンチル）トリシロキサン、１，５−ジエチル−１，１，３，３，５，５−ヘキサメチルトリシロキサン、１，１，１，３，５，５，５−ヘプタメチル−３−（１−メチルプロピル）トリシロキサン、３−（１，１−ジメチルエチル）−１，１，１，３，５，５，５−ヘプタメチルトリシロキサン、１，１，１，５，５，５−ヘキサメチル−３，３−ビス（１−メチルエチル）トリシロキサン、１，１，１，３，３，５，５−ヘキサメチル−１，５−ビス（１−メチルプロピル）トリシロキサン、１，５−ビス（１，１−ジメチルエチル）−１，１，３，３，５，５−ヘキサメチルトリシロキサン、３−（３，３−ジメチルブチル）−１，１，１，３，５，５，５−ヘプタメチルトリシロキサン、１，１，１，３，５，５，５−ヘプタメチル−３−（３−メチルブチル）トリシロキサン、１，１，１，３，５，５，５−ヘプタメチル−３−（３−メチルペンチル）トリシロキサン、１，１，１，３，５，５，５−ヘプタメチル−３−（２−メチルプロピル）トリシロキサン、１−ブチル−１，１，３，３，５，５，５−ヘプタメチルトリシロキサン、１，１，１，３，５，５，５−ヘプタメチル−３−プロピルトリシロキサン、３−イソヘキシル−１，１，１，３，５，５，５−ヘプタメチルトリシロキサン、１，３，５−トリエチル−１，１，３，５，５−ペンタメチルトリシロキサン、３−ブチル−１，１，１，３，５，５，５−ヘプタメチルトリシロキサン、３−ｔｅｒｔ−ペンチル−１，１，１，３，５，５，５−ヘプタメチルトリシロキサン、１，１，１，５，５，５−ヘキサメチル−３，３−ジプロピルトリシロキサン、３，３−ジエチル−１，１，１，５，５，５−ヘキサメチルトリシロキサン、１，５−ジブチル−１，１，３，３，５，５−ヘキサメチルトリシロキサン、１，１，１，５，５，５−ヘキサエチル−３，３−ジメチルトリシロキサン、３，３−ジブチル−１，１，１，５，５，５−ヘキサメチルトリシロキサン、３−エチル−１，１，１，３，５，５，５−ヘプタメチルトリシロキサン、３−ヘプチル−１，１，１，３，５，５，５−ヘプタメチルトリシロキサン、１−エチル−１，１，３，３，５，５，５−ヘプタメチルトリシロキサン、１，１，１，５，５，５−ヘキサメチル−３，３−ジエチルトリシロキサン、１，１，３，３，５，５−ヘキサメチル−１，５−ジエチルトリシロキサン、１，１，１，３，５，５，５−ヘプタメチル−３−ブチルトリシロキサン及びそれらの組合せからなる群から選択される直鎖状アルキルトリシロキサンである請求項１記載の第１シリコーン組成物。
【請求項２１】
請求項１、４、５、６又は１８に記載の第１シリコーン組成物から実質的に構成されるシリコーンゲル。
【請求項２２】
脱臭剤、発汗抑制剤、発汗抑制剤／デオドラント、シェービング剤、スキンローション、モイスチャライザー、トナー、入浴剤、クレンジング剤、ヘアケア用品、マニキュア、保護クリーム、カラーコズメ、芳香輸送剤、皮膚への塗布用医薬中の局所輸送用の薬物輸送システム及びそれらの組合せからなる群から選択される、請求項２１記載のシリコーンゲルを含むパーソナルケア用調製物。
【請求項２３】
緩和剤、モイスチャライザー、湿潤剤、色素、コーティングされた雲母、着色剤、香料、殺虫剤、防腐剤、酸化防止剤、抗菌剤、抗かび薬、制汗剤、洗顔料、ホルモン、酵素、医薬化合物、ビタミン、塩、電解質、アルコール、ポリオール、紫外線吸収剤、植物エキス、界面活性剤、シリコーン油、有機油、ワックス、塗膜形成剤、糊料、粒状充填剤、粘土及びそれらの組合せからなる群から選択されるパーソナルケア成分を更に含む請求項２２記載のパーソナルケア用調製物。
【請求項２４】
ポリエーテル架橋を含まない架橋シリコーンポリマーネットワークであるシリコーンポリマーネットワーク及びアルキルトリシロキサンの組合せを含み、前記ポリエーテル架橋を含まない架橋シリコーンポリマーネットワークが、前記アルキルトリシロキサンによって膨張して第１シリコーン組成物を形成し、前記第１シリコーン組成物が、前記ポリエーテル架橋を含まない架橋シリコーンポリマーネットワーク及びアルキルトリシロキサン以外の直鎖状シリコーン液を含む第２シリコーン組成物に存在する固形含量より低い固形含量を有し、それにより、前記第２シリコーン組成物と第１シリコーン組成物が同等の粘度を有する、膨張した架橋シリコーンポリマーネットワーク組成物。
【請求項２５】
前記ポリエーテル架橋を含まない架橋シリコーンポリマーネットワークが、
少なくとも１つのシリルヒドリド部分を含むシリコーン及び２〜１０の炭素原子数の少なくとも１つの一価の不飽和炭化水素基の自己反応；
オルガノ水素ポリシロキサン並びにオレフィン系不飽和ポリシロキサン及び／又はアルケニル樹脂の反応；
シラン官能性シリコーンの付加生成物；
少なくとも１つのシリコーン及び下記のうちの１つのシリコーン縮合物：尿素モノマー又はメラミンモノマー及びホルムアルデヒドモノマーから形成されるアミノ樹脂、フルフリルアルコールモノマーの重合から調製されるフランポリマー、ジアルデヒドモノマー及びジアルコールモノマーから形成されるポリアセタールポリマー、アルキルブロマイドモノマー及び硫化カリウムモノマーから形成されるポリ（アルキレンスルフィド）ポリマー、二塩基酸モノマー及びジアミンモノマーから形成されるポリアミドポリマー、ジアミンモノマー及び二ハロゲン化モノマーから形成されるポリアミン、二水素化物モノマー及びヒドラジンモノマーから形成されるポリアミノトリアゾールポリマー、二塩基酸モノマーの重合から形成されるポリ無水物、ジオールモノマー及びホスゲンモノマーから形成されるポリカーボネート、フェニルジエステルモノマー及びジヒドラジンモノマーから形成されるポリヒドラジドポリマー、四酸のモノマー及びジアミンモノマーから形成されるポリイミド、テトラカルボニルモノマー及びジアミンモノマーから形成されるポリキノキサリンポリマー、単糖モノマーの重合から形成される多糖類、二ハロゲン化モノマー及びポリスルフィドモノマーから形成されるポリスルフィドポリマー、ジアミンモノマー及びホスゲンモノマーから形成されるポリ尿素、アミノ酸モノマーの重合から形成されるタンパク質ポリマー、ジハロアルキルシランモノマー及び水から形成されるシリコーン、二官能性酸性モノマー及び二官能性アルコールモノマーから形成されるポリエステル；
ジイソシアナトモノマー及びポリオールモノマーの段階反応重合及びその縮合重合物の段階反応重合並びにそれらの組合せ；
の少なくとも１つから形成され、前記架橋シリコーンポリマーネットワークがポリエーテル架橋を含むポリマーを生じない請求項２４記載の膨張した架橋シリコーンポリマーネットワーク組成物。
【請求項２６】
前記ポリエーテル架橋を含まない架橋シリコーンポリマーネットワークが、
ＭａＭＨｂＭｖｉｃＭ’’ｄＭ＊ｅＤｆＤＨｇＤｖｉｈＤ’’ｉＤ＊ｊＴｋＴＨＬＴｖｉｍＴ’’ｎＴ＊ｏＱｐ
（式中、Ｍ＝Ｒ１Ｒ２Ｒ３ＳｉＯ１／２、
ＭＨ＝Ｒ４Ｒ５ＨＳｉＯ１／２、
Ｍｖｉ＝Ｒ６Ｒ７Ｒ８ＳｉＯ１／２、
Ｍ’’＝Ｒ９Ｒ１０Ｒ’’ＳｉＯ１／２、
Ｍ＊＝Ｒ１１Ｒ１２Ｒ＊ＳｉＯ１／２、
Ｄ＝Ｒ１３Ｒ１４ＳｉＯ２／２、
ＤＨ＝Ｒ１５ＨＳｉＯ２／２、
Ｄｖｉ＝Ｒ１６Ｒ１７ＳｉＯ２／２、
Ｄ’’＝Ｒ１８Ｒ’’ＳｉＯ２／２、
Ｄ＊＝Ｒ１９Ｒ＊ＳｉＯ２／２、
Ｔ＝Ｒ２０ＳｉＯ３／２、
ＴＨ＝ＨＳｉｏ３／２、
Ｔｖｉ＝Ｒ２１ＳｉＯ３／２、
Ｔ’’＝Ｒ’’ＳｉＯ３／２、
Ｔ＊＝Ｒ＊ＳｉＯ３／２及び
Ｑ＝ＳｉＯ４／２であり、
式中、Ｒ１、Ｒ２、Ｒ３、Ｒ１３、Ｒ１４及びＲ２０はそれぞれ独立に１〜６０の炭素原子数の一価の炭化水素基であり、Ｒ４、Ｒ５及びＲ１５はそれぞれ独立に１〜６０の炭素原子数の一価の炭化水素基又は水素であり、Ｒ６は２〜１０の炭素原子数の一価の不飽和炭化水素基であり、Ｒ７及びＲ８はそれぞれ独立に１〜６０の炭素原子数の一価の炭化水素基であり、Ｒ１６は２〜１０の炭素原子数の一価の不飽和炭化水素基であり、Ｒ１７は１〜６０の炭素原子数の一価の炭化水素基であり、Ｒ２１は２〜１０の炭素原子数の一価の不飽和炭化水素基であり、Ｒ９、Ｒ１０、及びＲ１８は独立に１〜６０の炭素原子数の一価の炭化水素基又はＲ’’であり、各Ｒ’’は独立に１〜６０の炭素原子数の一価のアルコキシ基であり、Ｒ１１、Ｒ１２、及びＲ１９は独立に１〜２００の炭素原子数の一価の炭化水素基又はＲ＊であり、各Ｒ＊は独立に１〜２００の炭素原子を有し、１つ以上のエーテル部分を含む一価のエーテル基であり、化学量論を示す下付文字ａ、ｂ、ｃ、ｄ、ｅ、ｆ、ｇ、ｈ、ｉ、ｊ、ｋ、Ｌ、ｍ、ｎ、ｏ及びｐは０又は正の数であり、但しａ＋ｂ＋ｃ＋ｄ＋ｅ＞１、ｂ＋ｇ＋Ｌ≧１及びｃ＋ｈ＋ｍ≧１である）の反応生成物を含み、
及び／又は反応生成物はまた、任意に１〜２０００の炭素原子を含むアルケニル樹脂との反応を含み、反応生成物はポリエーテル架橋を含むポリマーを生じない請求項２４記載の膨張した架橋シリコーンポリマーネットワーク組成物。
【請求項２７】
ａ）ポリエーテル架橋を含まない架橋シリコーンポリマーネットワーク及び
ｂ）膨張量のアルキルトリシロキサン
を混合することを含み、
前記ポリエーテル架橋を含まない架橋シリコーンポリマーネットワークが、前記アルキルトリシロキサンによって膨張して第１シリコーン組成物を形成し、前記第１シリコーン組成物が、前記ポリエーテル架橋を含まない架橋シリコーンポリマーネットワーク及びアルキルトリシロキサン以外の直鎖状シリコーン液を含む第２シリコーン組成物に存在する固形含量より低い固形含量を有し、それにより、前記第２シリコーン組成物と第１シリコーン組成物が同等の粘度を有する第１シリコーン組成物の調製方法。
【請求項２８】
前記ポリエーテル架橋を含まない架橋シリコーンポリマーネットワークが、少なくとも１つのシリルヒドリド部分を含むシリコーン及び２〜１０の炭素原子数の少なくとも１つの一価の不飽和炭化水素基の自己反応；
オルガノ水素ポリシロキサン並びにオレフィン系不飽和ポリシロキサン及び／又はアルケニル樹脂の反応；
シラン官能性シリコーンの付加生成物；
少なくとも１つのシリコーン及び下記のうちの１つのシリコーン縮合物：尿素モノマー又はメラミンモノマー及びホルムアルデヒドモノマーから形成されるアミノ樹脂、フルフリルアルコールモノマーの重合から調製されるフランポリマー、ジアルデヒドモノマー及びジアルコールモノマーから形成されるポリアセタールポリマー、アルキルブロマイドモノマー及び硫化カリウムモノマーから形成されるポリ（アルキレンスルフィド）ポリマー、二塩基酸モノマー及びジアミンモノマーから形成されるポリアミドポリマー、ジアミンモノマー及び二ハロゲン化モノマーから形成されるポリアミン、二水素化物モノマー及びヒドラジンモノマーから形成されるポリアミノトリアゾールポリマー、二塩基酸モノマーの重合から形成されるポリ無水物、ジオールモノマー及びホスゲンモノマーから形成されるポリカーボネート、フェニルジエステルモノマー及びジヒドラジンモノマーから形成されるポリヒドラジドポリマー、四酸のモノマー及びジアミンモノマーから形成されるポリイミド、テトラカルボニルモノマー及びジアミンモノマーから形成されるポリキノキサリンポリマー、単糖モノマーの重合から形成される多糖類、二ハロゲン化モノマー及びポリスルフィドモノマーから形成されるポリスルフィドポリマー、ジアミンモノマー及びホスゲンモノマーから形成されるポリ尿素、アミノ酸モノマーの重合から形成されるタンパク質ポリマー、ジハロアルキルシランモノマー及び水から形成されるシリコーン、二官能性酸性モノマー及び二官能性アルコールモノマーから形成されるポリエステル；
ジイソシアナトモノマー及びポリオールモノマーの段階反応重合及びその縮合重合物の段階反応重合及びそれらの組合せの少なくとも１つから形成され、
前記架橋シリコーンポリマーネットワークがポリエーテル架橋を含むポリマーを生じない請求項２７記載の方法。
【請求項２９】
ポリエーテル架橋を含まない架橋シリコーンポリマーネットワークが、
ＭａＭＨｂＭｖｉｃＭ’’ｄＭ＊ｅＤｆＤＨｇＤｖｉｈＤ’’ｉＤ＊ｊＴｋＴＨＬＴｖｉｍＴ’’ｎＴ＊ｏＱｐ
（式中、Ｍ＝Ｒ１Ｒ２Ｒ３ＳｉＯ１／２、
ＭＨ＝Ｒ４Ｒ５ＨＳｉＯ１／２、
Ｍｖｉ＝Ｒ６Ｒ７Ｒ８ＳｉＯ１／２、
Ｍ’’＝Ｒ９Ｒ１０Ｒ’’ＳｉＯ１／２、
Ｍ＊＝Ｒ１１Ｒ１２Ｒ＊ＳｉＯ１／２、
Ｄ＝Ｒ１３Ｒ１４ＳｉＯ２／２、
ＤＨ＝Ｒ１５ＨＳｉＯ２／２、
Ｄｖｉ＝Ｒ１６Ｒ１７ＳｉＯ２／２、
Ｄ’’＝Ｒ１８Ｒ’’ＳｉＯ２／２、
Ｄ＊＝Ｒ１９Ｒ＊ＳｉＯ２／２、
Ｔ＝Ｒ２０ＳｉＯ３／２、
ＴＨ＝ＨＳｉｏ３／２、
Ｔｖｉ＝Ｒ２１ＳｉＯ３／２、
Ｔ’’＝Ｒ’’ＳｉＯ３／２、
Ｔ＊＝Ｒ＊ＳｉＯ３／２及び
Ｑ＝ＳｉＯ４／２であり、
式中、Ｒ１、Ｒ２、Ｒ３、Ｒ１３、Ｒ１４及びＲ２０はそれぞれ独立に１〜６０の炭素原子数の一価の炭化水素基であり、Ｒ４、Ｒ５及びＲ１５はそれぞれ独立に１〜６０の炭素原子数の一価の炭化水素基又は水素であり、Ｒ６は２〜１０の炭素原子数の一価の不飽和炭化水素基であり、Ｒ７及びＲ８はそれぞれ独立に１〜６０の炭素原子数の一価の炭化水素基であり、Ｒ１６は２〜１０の炭素原子数の一価の不飽和炭化水素基であり、Ｒ１７は１〜６０の炭素原子数の一価の炭化水素基であり、Ｒ２１は２〜１０の炭素原子数の一価の不飽和炭化水素基であり、Ｒ９、Ｒ１０、及びＲ１８は独立に１〜６０の炭素原子数の一価の炭化水素基又はＲ’’であり、各Ｒ’’は独立に１〜６０の炭素原子数の一価のアルコキシ基であり、Ｒ１１、Ｒ１２、及びＲ１９は独立に１〜２００の炭素原子数の一価の炭化水素基又はＲ＊であり、各Ｒ＊は独立に１〜２００の炭素原子を有し、１つ以上のエーテル部分を含む一価のエーテル基であり、化学量論を示す下付文字ａ、ｂ、ｃ、ｄ、ｅ、ｆ、ｇ、ｈ、ｉ、ｊ、ｋ、Ｌ、ｍ、ｎ、ｏ及びｐは０又は正の数であり、但しａ＋ｂ＋ｃ＋ｄ＋ｅ＞１、ｂ＋ｇ＋Ｌ≧１及びｃ＋ｈ＋ｍ≧１である）の反応生成物を含み、
及び／又は反応生成物はまた、任意に１〜２０００の炭素原子を含むアルケニル樹脂との反応を含み、前記架橋シリコーンポリマーネットワークはポリエーテル架橋を含むポリマーを生じない請求項２７記載の方法。
【請求項３０】
第１シリコーン組成物が、所定の架橋構造及び所定の架橋密度を有し、第１シリコーン組成物の前記低い固形含量が、第１シリコーン組成物と同等の架橋構造及び同等の架橋密度を有する第２シリコーン組成物の固形含量より少なくとも１０％低く、第１シリコーン組成物が１０，０００センチストークス超の粘性を有する請求項２７記載の方法。
【請求項３１】
第１シリコーン組成物が、所定の架橋構造及び所定の架橋密度を有し、第１シリコーン組成物の前記低い固形含量が、第１シリコーン組成物と同等の架橋構造及び同等の架橋密度を有する第２シリコーン組成物の固形含量より少なくとも２５％低く、第１シリコーン組成物が１００，０００センチストークス超の粘性を有する請求項２７記載の方法。
【請求項３２】
第１シリコーン組成物が、所定の架橋構造及び所定の架橋密度を有し、第１シリコーン組成物の前記低い固形含量が、第１シリコーン組成物と同等の架橋構造及び同等の架橋密度を有する第２シリコーン組成物の固形含量より少なくとも４０％低く、第１シリコーン組成物が２００，０００センチストークス超の粘性を有する請求項２７記載の方法。
【請求項３３】
ポリエーテル架橋を含まない架橋シリコーンポリマーネットワークが、
（Ｉ）以下の式：
ＭＨｂＤｆＤＨｇＭ２−ｂ
（式中、Ｍ、ＭＨ、Ｄ及びＤＨは上記と同様に定義され、化学量論を示す下付文字ｂ、ｆ、及びｇは０又は正の数であり、但しｆは１０〜５０の数であり、ｇは０〜５０の数であり、ｂは０〜２の数であり、但しｂ＋ｇは１〜１００である）を含む化合物及び
（ＩＩ）アルケニル樹脂
の反応生成物を含んでいてもよい請求項２７記載の方法。
【請求項３４】
式（Ｉ）の化合物がＭＤ２０ＤＨ３Ｍを含み、式（ＩＩ）の化合物が１，５−ヘキサジエンを含む請求項３３記載の方法。
【請求項３５】
ポリエーテル架橋を含まない架橋シリコーンポリマーネットワークが、
（Ｉ）以下の式：
ＭＨｂＤｆＤ＊ｊＤＨｇＭ２−ｂ
（式中、ＭＨ、Ｄ、Ｄ＊、ＤＨ及びＭは上記と同様に定義され、化学量論を示す下付文字ｂ、ｆ、ｊ及びｇは０又は正の数であり、但しｆは０又は１〜５００の数であり、ｊは０．１〜１０の数であり、ｇは０〜５０の数であり、ｂは０〜２の数であり、但しｂ＋ｇは１〜１００である）を含む化合物及び
（ＩＩ）ＭｖｉｃＤｆＤｖｉｈＭ２−ｃ及び／又は２〜２０００の炭素原子数のアルケニル樹脂（式中、Ｍｖｉ、Ｄ、Ｄｖｉ及びＭは上記と同様に定義され、化学量論を示す下付文字ｃ、ｆ、及びｈは０又は正の数であり、但しｆは１〜３００の数であり、ｈは０〜２０の数であり、ｃは０〜２の数であり、但しｃ＋ｈは１〜２２の数である）の反応生成物を含んでいてもよい請求項２７記載の方法。
【請求項３６】
式（Ｉ）の化合物がＭＤ２４Ｄ＊０．３ＤＨ３．７Ｍを含み、式（ＩＩ）の化合物がＭｖｉＤ２０Ｍｖｉを含む請求項３５記載の方法。
【請求項３７】
式（Ｉ）の化合物がＭＤ１００Ｄ＊１．２５ＤＨ５．４Ｍを含み、式（ＩＩ）の化合物が１，５−ヘキサジエンを含む請求項３５記載の方法。
【請求項３８】
ポリエーテル架橋を含まない架橋シリコーンポリマーネットワークが、
（Ｉ）以下の式：
ＭＨｂＱｐＭ２−ｂ
（式中、ＭＨ、Ｑ及びＭは上記と同様に定義され、化学量論を示す下付文字ｂ及びｐは０又は正の数であり、但しｐは≧１の数であり、ｂは１〜２の数であり、但し、ｂ＋ｐは２〜２０の数である）を含む化合物及び
（ＩＩ）ＭｖｉｃＤｆＤｖｉｈＭ２−ｃ
（式中、Ｍｖｉ、Ｄ、Ｄｖｉ、及びＭは上記と同様に定義され、化学量論を示す下付文字ｃ、ｆ及びｈは０又は正の数であり、但しｆは０又は１〜１２００の数であり、ｈは０〜２０の数であり、ｃは０〜２の数であり、但しｃ＋ｈは１〜２２の数である）
の反応生成物を含んでいてもよい請求項２７記載の方法。
【請求項３９】
式（Ｉ）の化合物がＭＨ２Ｑを含み、式（ＩＩ）の化合物がＭｖｉＤ８９７Ｍｖｉを含む請求項３８記載の方法。
【請求項４０】
ポリエーテル架橋を含まない架橋シリコーンポリマーネットワークが、
（Ｉ）以下の式：
ＭＨｂＤｆＤ’’ｉＤＨｇＭ２−ｂ
（式中、Ｍ、ＭＨ、Ｄ、Ｄ’’及びＤＨは上記と同様に定義され、化学量論を示す下付文字ｂ、ｆ、ｉ及びｇは０又は正の数であり、但しｆは０〜５００の数であり、ｉは０又は１〜２０の数であり、ｇは０〜２０の数であり、ｂは０〜２の数であり、但しｂ＋ｇは１〜１００の数である）を含む化合物及び
（ＩＩ）ＭｖｉｃＤｆＤｖｉｈＭ２−ｃ
（式中、Ｍｖｉ、Ｄ、Ｄｖｉ、及びＭは上記と同様に定義され、化学量論を示す下付文字ｃ、ｆ及びｈは０又は正の数であり、但しｆは１０〜５０の数であり、ｈは０〜２０の数であり、ｃは０〜２の数であり、ｃ＋ｈは１〜２２の数である）
の反応生成物を含んでいてもよい請求項２７記載の方法。
【請求項４１】
式（Ｉ）の化合物がＭＤ２４．５ＤＨ３．５Ｍを含み、式（ＩＩ）の化合物がＭｖｉＤ２０Ｍｖｉを含む請求項４０記載の方法。
【請求項４２】
式（Ｉ）の化合物がＭＤ３２Ｄ’’３ＤＨ６Ｍを含み、式（ＩＩ）の化合物がＭｖｉＤ２０Ｍｖｉを含む請求項４０記載の方法。
【請求項４３】
少なくとも１つのアルキルトリシロキサン（ｂ）が、以下の式を有する請求項２７記載の方法
Ｍ∧Ｄ∧ｒＭ
（式中、Ｍ又はＭ∧＝ＲＦＲＧＲＩＳｉＯ１／２及び
Ｄ∧＝ＲＪＲＫＳｉＯ２／２であり、
式中、各ＲＦ、各ＲＧ、及び各ＲＩは独立に１〜６０の炭素原子数の一価の炭化水素基であり、それによりＭ及びＭ∧が異なってもよく、ＲＪ及びＲＫは独立に２〜６０の炭素原子数の一価の炭化水素基であり、化学量論を示す下付文字ｒは正の数であり、但し、Ｄ∧のケイ素原子は水素、メチル及びポリエーテル以外であるペンダント基を有し、ｒは１に等しい）。
【請求項４４】
ポリエーテル架橋を含まない架橋シリコーンポリマーネットワークが、少なくとも１つの第１液成分の存在下で調製され、その後膨張し、前記架橋シリコーンポリマーネットワークを膨張することは、少なくとも１つの第１液成分の存在下で調製された前記架橋シリコーンポリマーネットワークを少なくとも１つの第２液成分で希釈することを更に含み、但し、少なくとも１つの第１液成分及び／又は少なくとも１つの第２液成分がアルキルトリシロキサン（ｂ）である請求項２７記載の方法。
【請求項４５】
脱臭剤、発汗抑制剤、発汗抑制剤／デオドラント、シェービング剤、スキンローション、モイスチャライザー、トナー、入浴剤、クレンジング剤、ヘアケア用品、マニキュア、保護クリーム、カラーコズメ、芳香輸送剤、皮膚への塗布用医薬中の局所輸送用の薬物輸送システム及びそれらの組合せからなる群から選択される請求項４４記載の方法で調製される第１シリコーン組成物を含むパーソナルケア用調製物。
【請求項４６】
緩和剤、モイスチャライザー、湿潤剤、色素、コーティングされた雲母、着色剤、香料、殺虫剤、防腐剤、酸化防止剤、抗菌剤、抗かび薬、制汗剤、洗顔料、ホルモン、酵素、医薬化合物、ビタミン、塩、電解質、アルコール、ポリオール、紫外線吸収剤、植物エキス、界面活性剤、シリコーン油、有機油、ワックス、塗膜形成剤、糊料、粒状充填剤、粘土及びそれらの組合せからなる群から選択されるパーソナルケア成分を更に含む請求項４５記載のパーソナルケア用調製物。
【請求項４７】
ポリエーテル架橋を含まない架橋シリコーンポリマーネットワークであるシリコーンポリマーネットワーク及びアルキルトリシロキサンを混合することを含み、前記ポリエーテル架橋を含まない架橋シリコーンポリマーネットワークが前記アルキルトリシロキサンによって膨張して第１シリコーン組成物を形成し、前記第１シリコーン組成物が前記ポリエーテル架橋を含まない架橋シリコーンポリマーネットワーク及びアルキルトリシロキサン以外の直鎖状シリコーン液を含む第２シリコーン組成物に存在する固形含量より低い固形含量を有し、それにより、前記第２シリコーン組成物と第１シリコーン組成物が同等の粘度を有する、膨張した架橋シリコーンポリマーネットワーク組成物の調製方法。
【請求項４８】
前記ポリエーテル架橋を含まない架橋シリコーンポリマーネットワークが、
少なくとも１つのシリルヒドリド部分を有するシリコーン及び少なくとも１つの２〜１０の炭素原子数の一価の不飽和炭化水素基の自己反応；
オルガノ水素ポリシロキサン並びにオレフィン系不飽和ポリシロキサン及び／又はアルケニル樹脂の反応；
シラン官能性シリコーンの付加生成物；
少なくとも１つのシリコーン及び下記のうちの１つのシリコーン縮合物：尿素モノマー又はメラミンモノマー及びホルムアルデヒドモノマーから形成されるアミノ樹脂、フルフリルアルコールモノマーの重合から調製されるフランポリマー、ジアルデヒドモノマー及びジアルコールモノマーから形成されるポリアセタールポリマー、アルキルブロマイドモノマー及び硫化カリウムモノマーから形成されるポリ（アルキレンスルフィド）ポリマー、二塩基酸モノマー及びジアミンモノマーから形成されるポリアミドポリマー、ジアミンモノマー及び二ハロゲン化モノマーから形成されるポリアミン、二水素化物モノマー及びヒドラジンモノマーから形成されるポリアミノトリアゾールポリマー、二塩基酸モノマーの重合から形成されるポリ無水物、ジオールモノマー及びホスゲンモノマーから形成されるポリカーボネート、フェニルジエステルモノマー及びジヒドラジンモノマーから形成されるポリヒドラジドポリマー、四酸のモノマー及びジアミンモノマーから形成されるポリイミド、テトラカルボニルモノマー及びジアミンモノマーから形成されるポリキノキサリンポリマー、単糖モノマーの重合から形成される多糖類、二ハロゲン化モノマー及びポリスルフィドモノマーから形成されるポリスルフィドポリマー、ジアミンモノマー及びホスゲンモノマーから形成されるポリ尿素、アミノ酸モノマーの重合から形成されるタンパク質ポリマー、ジハロアルキルシランモノマー及び水から形成されるシリコーン、二官能性酸性モノマー及び二官能性アルコールモノマーから形成されるポリエステル；
ジイソシアナトモノマー及びポリオールモノマーの段階反応重合及びその縮合重合物の段階反応重合並びにそれらの組合せ；
の少なくとも１つから形成され、前記架橋シリコーンポリマーネットワークがポリエーテル架橋を含むポリマーを生じない請求項４７記載の方法。
【請求項４９】
前記ポリエーテル架橋を含まない架橋シリコーンポリマーネットワークが、
ＭａＭＨｂＭｖｉｃＭ’’ｄＭ＊ｅＤｆＤＨｇＤｖｉｈＤ’’ｉＤ＊ｊＴｋＴＨＬＴｖｉｍＴ’’ｎＴ＊ｏＱｐ
（式中、Ｍ＝Ｒ１Ｒ２Ｒ３ＳｉＯ１／２、
ＭＨ＝Ｒ４Ｒ５ＨＳｉＯ１／２、
Ｍｖｉ＝Ｒ６Ｒ７Ｒ８ＳｉＯ１／２、
Ｍ’’＝Ｒ９Ｒ１０Ｒ’’ＳｉＯ１／２、
Ｍ＊＝Ｒ１１Ｒ１２Ｒ＊ＳｉＯ１／２、
Ｄ＝Ｒ１３Ｒ１４ＳｉＯ２／２、
ＤＨ＝Ｒ１５ＨＳｉＯ２／２、
Ｄｖｉ＝Ｒ１６Ｒ１７ＳｉＯ２／２、
Ｄ’’＝Ｒ１８Ｒ’’ＳｉＯ２／２、
Ｄ＊＝Ｒ１９Ｒ＊ＳｉＯ２／２、
Ｔ＝Ｒ２０ＳｉＯ３／２、
ＴＨ＝ＨＳｉｏ３／２、
Ｔｖｉ＝Ｒ２１ＳｉＯ３／２、
Ｔ’’＝Ｒ’’ＳｉＯ３／２、
Ｔ＊＝Ｒ＊ＳｉＯ３／２及び
Ｑ＝ＳｉＯ４／２であり、
式中、Ｒ１、Ｒ２、Ｒ３、Ｒ１３、Ｒ１４及びＲ２０はそれぞれ独立に１〜６０の炭素原子数の一価の炭化水素基であり、Ｒ４、Ｒ５及びＲ１５はそれぞれ独立に１〜６０の炭素原子数の一価の炭化水素基又は水素であり、Ｒ６は２〜１０の炭素原子数の一価の不飽和炭化水素基であり、Ｒ７及びＲ８はそれぞれ独立に１〜６０の炭素原子数の一価の炭化水素基であり、Ｒ１６は２〜１０の炭素原子数の一価の不飽和炭化水素基であり、Ｒ１７は１〜６０の炭素原子数の一価の炭化水素基であり、Ｒ２１は２〜１０の炭素原子数の一価の不飽和炭化水素基であり、Ｒ９、Ｒ１０及びＲ１８は独立に１〜６０の炭素原子数の一価の炭化水素基又はＲ’’であり、各Ｒ’’は独立に１〜６０の炭素原子数の一価のアルコキシ基であり、Ｒ１１、Ｒ１２及びＲ１９は独立に１〜２００の炭素原子数の一価の炭化水素基又はＲ＊であり、各Ｒ＊は独立に１〜２００の炭素原子を有し、１つ以上のエーテル部分を含む一価のエーテル基であり、化学量論を示す下付文字ａ、ｂ、ｃ、ｄ、ｅ、ｆ、ｇ、ｈ、ｉ、ｊ、ｋ、Ｌ、ｍ、ｎ、ｏ及びｐは０又は正の数であり、但し、ａ＋ｂ＋ｃ＋ｄ＋ｅ＞１、ｂ＋ｇ＋Ｌ≧１及びｃ＋ｈ＋ｍ≧１である）の反応生成物を含み、
及び／又は反応生成物はまた任意に１〜２０００の炭素原子を有するアルケニル樹脂との反応を含み、前記架橋シリコーンポリマーネットワークがポリエーテル架橋を含むポリマーを生じない請求項４７記載の方法。
【手続補正２】
【補正対象書類名】明細書
【補正対象項目名】００１３
【補正方法】変更
【補正の内容】
【００１３】
用語「センチストークス」は、本発明では２５℃における数値であることに留意すべきである。
【手続補正３】
【補正対象書類名】明細書
【補正対象項目名】００２４
【補正方法】変更
【補正の内容】
【００２４】
本発明の他の具体的実施形態では、第１シリコーン組成物が、所定の架橋構造及び所定の架橋密度を有し、第１シリコーン組成物の前記低い固形含量が、第１シリコーン組成物と同等の架橋構造を有して同等の架橋密度を有する第２シリコーン組成物の固形含量より少なくとも約１０％低く、第１シリコーン組成物が約１００，０００センチストークス超の粘性を有する。
【手続補正４】
【補正対象書類名】明細書
【補正対象項目名】００２５
【補正方法】変更
【補正の内容】
【００２５】
本発明の他の具体的実施形態では、第１シリコーン組成物が、所定の架橋構造及び所定の架橋密度を有し、第１シリコーン組成物の前記低い固形含量が、第１シリコーン組成物と同等の架橋構造を有して同等の架橋密度を有する第２シリコーン組成物の固形含量より少なくとも約２５％低く、第１シリコーン組成物が約１５０，０００センチストークス超の粘性を有する。
【手続補正５】
【補正対象書類名】明細書
【補正対象項目名】００２６
【補正方法】変更
【補正の内容】
【００２６】
本発明の他の具体的実施形態では、第１シリコーン組成物が、所定の架橋構造及び所定の架橋密度を有し、第１シリコーン組成物の前記低い固形含量が、第１シリコーン組成物と同等の架橋構造を有して同等の架橋密度を有する第２シリコーン組成物の固形含量より少なくとも約４０％低く、第１シリコーン組成物が約２００，０００センチストークス超の粘性を有する。
【手続補正６】
【補正対象書類名】明細書
【補正対象項目名】００４７
【補正方法】変更
【補正の内容】
【００４７】
本願明細書において、更なる具体的実施形態では、第１シリコーン組成物は、前記アルキルトリシロキサン以外のシリコーン液を更に含んでなってもよい。更なる具体的実施形態では、アルキルトリシロキサン以外の前記シリコーン液は、環状シロキサン及び／又は直鎖状シリコーン液（例えばそれぞれデカメチルシクロペンタシロキサン液及び／又は高分子量ポリ有機シロキサン液）であってもよい。本発明の特に好適な実施形態では、前記高分子量ポリ有機シロキサン液はアルキルトリシロキサン（ｂ）より高い粘性を有し、特に約１〜約４００、より好適には約３〜約３５０、最も好適には約５〜約３００センチストークスの粘性を有する有機ポリジメチルシロキサンから選択され、当該有機基は上記した有機基のいずれかである。一実施形態では、有機ポリジメチルシロキサンは約１〜約１００センチポアズ、より好適には２〜約５０センチポアズ、最も好適には５〜約１０センチポアズの粘性を有してもよい。本発明の他の一実施形態では、ポリジメチルシロキサンは５センチポアズの粘性を有してもよい。本発明の他の一実施形態では、ポリジメチルシロキサンは５０センチポアズの粘性を有してもよい。
【手続補正７】
【補正対象書類名】明細書
【補正対象項目名】００４４
【補正方法】変更
【補正の内容】
【００４４】
一実施形態では、少なくとも１つのアルキルトリシロキサン（ｂ）は以下の式で表される：
ＭΛＤΛｒＭ
（式中、Ｍ又はＭΛ＝ＲＦＲＧＲＩＳｉＯ１／２であり、ＤΛ＝ＲＪＲＫＳｉＯ２／２であり、各ＲＦ、各ＲＧ及び各ＲＩは独立に、１〜６０の炭素原子数の一価の炭化水素基であり、それによりＭ及びＭΛが異なってもよく、ＲＪ及びＲＫは独立に、２〜６０の炭素原子数の一価の炭化水素基であり、化学量論を示す下付文字ｒは正の数であり、但し、ＤΛのケイ素原子が水素、メチル及びポリエーテル以外のペンダント基を有し、ｒは１である）。
【手続補正８】
【補正対象書類名】明細書
【補正対象項目名】００５２
【補正方法】変更
【補正の内容】
【００５２】
一実施形態では、本願明細書に記載の第１シリコーン組成物から実質的に構成されるシリコーンゲルを含んでなるパーソナルケア用調製物の提供に関する。前記パーソナルケア用調製物は、脱臭剤、発汗抑制剤、発汗抑制剤／脱臭剤、シェービング剤、スキンローション、モイスチャライザー、トナー、入浴剤、クレンジング剤、シャンプー、コンディショナ、ムース、整髪用ジェル、ヘアスプレー、毛染め、ヘアカラー、ヘアブリーチ、パーマ液、ストレートパーマ液、縮毛矯正剤、ボリュームアップ剤などのヘアケア用品、マニキュア液、マニキュア剥離剤、ネイルクリーム及びローション剤などのマニキュア製品、皮膚軟化剤、日焼け止め、昆虫駆除剤及びアンチエイジング剤などの予防クリーム、口紅などのカラーコズメティックス、ベース、パウダー、アイライナー、アイシャドー、ブラッシェ、メイク、マスカラ、香料輸送剤及び他のパーソナルケア調製物（シリコーン成分が通常輸送される）、並びに皮膚への塗布用医薬中の局所輸送用の薬物輸送システムなどから選択される。